(57)【要約】【課題】難燃性に優れるシラン架橋可能なポリオレフィン系組成物であって、柔軟性に優れるとともに、耐融着性、耐加熱変形性に優れる電線被覆材用組成物および、これを用いた絶縁電線およびワイヤーハーネスを提供することを課題とする。【解決手段】  （Ａ）ポリオレフィンに対してシランカップリング剤をグラフト重合させたシラングラフトポリオレフィンと、  （Ｂ）未変性ポリオレフィンと、  （Ｃ）カルボキシ基、エステル基、酸無水物基、アミノ基、エポキシ基から選択される１種または２種以上の官能基を有する変性ポリオレフィンと、  （Ｄ）難燃剤と、  （Ｅ）架橋触媒と、を含み、  前記（Ａ）シラングラフトポリオレフィンの、シラングラフト前のポリオレフィンが、密度０．８５５〜０．８９０ｇ／ｃｍ３、融点８０℃以上であり、  前記（Ｂ）未変性ポリオレフィンが、密度０．８５５〜０．９５０ｇ／ｃｍ３であることを要旨とする。【選択図】なし【特許請求の範囲】
【請求項１】
（Ａ）ポリオレフィンに対してシランカップリング剤をグラフト重合させたシラングラフトポリオレフィン
（Ｂ）未変性ポリオレフィン
（Ｃ）カルボキシ基、エステル基、酸無水物基、アミノ基、エポキシ基から選択される１種または２種以上の官能基を有する変性ポリオレフィン
（Ｄ）難燃剤
（Ｅ）架橋触媒
を含み、
前記（Ａ）シラングラフトポリオレフィンの、シラングラフト前のポリオレフィンが、密度０．８６５〜０．８９０ｇ／ｃｍ３、融点８０℃以上であり、
前記（Ｂ）未変性ポリオレフィンが、密度０．８６０〜０．９５０ｇ／ｃｍ３であり、
前記（Ａ）シラングラフトポリオレフィンを３０〜９０質量部
前記（Ｂ）未変性ポリオレフィンと前記（Ｃ）変性ポリオレフィンとを合計で１０〜７０質量部含むことを特徴とする電線被覆材用組成物。
【請求項２】
前記（Ａ）シラングラフトポリオレフィンの、シラングラフト前のポリオレフィンが、密度０．８６５〜０．８８０ｇ／ｃｍ３、１９０℃×２．１６ｋｇ荷重におけるメルトフローレイト０．５〜５ｇ／１０分、ショアＡ硬度５５〜７０、曲げ弾性率３〜５０ＭＰａ、融点１００℃以上であり、
前記（Ｂ）未変性ポリオレフィンが、１９０℃×２．１６ｋｇ荷重におけるメルトフローレイト０．５〜５ｇ／１０分、曲げ弾性率３〜２００ＭＰａ、融点６５℃以上であることを特徴とする請求項１に記載の電線被覆材用組成物。
【請求項３】
前記（Ａ）、（Ｂ）および（Ｃ）の合計１００質量部に対し、
前記（Ｄ）難燃剤として、
（Ｄ−１）金属水酸化物１０〜１００質量部、
（Ｄ−２）臭素系難燃剤１０〜４０質量部および三酸化アンチモン５〜２０質量部、
の少なくともいずれか一方を含み、
前記（Ａ）、（Ｂ）および（Ｃ）の合計１００質量部に対し、
前記（Ｅ）架橋触媒を０．０１〜１質量部、
を含むことを特徴とする請求項１または２に記載の電線被覆材用組成物。
【請求項４】
さらに
前記（Ａ）、（Ｂ）および（Ｃ）の合計１００質量部に対し、
（Ｆ）酸化防止剤を１〜１０質量部、
（Ｇ）金属不活性剤を１〜１０質量部、
（Ｈ）滑剤を１〜１０質量部、
を含むことを特徴とする請求項１から３のいずれか１項に記載の電線被覆材用組成物。
【請求項５】
さらに
前記（Ａ）、（Ｂ）および（Ｃ）の合計１００質量部に対し、
（Ｉ−１）酸化亜鉛を１〜１５質量部およびイミダゾール系化合物を１〜１５質量部、
（Ｉ−２）硫酸亜鉛を１〜１５質量部、
のいずれか一方を含むことを特徴とする請求項１から４のいずれか１項に記載の電線被覆材用組成物。
【請求項６】
前記（Ａ）シラングラフトポリオレフィンを構成するポリオレフィンおよび前記（Ｂ）
未変性ポリオレフィンが、それぞれ、超低密度ポリエチレン、直鎖状低密度ポリエチレン、低密度ポリエチレンから選択される１種または２種以上であることを特徴とする請求項１から５のいずれか１項に記載の電線被覆材用組成物。
【請求項７】
前記（Ａ）、（Ｂ）および（Ｃ）の合計を１００質量部として、前記（Ｃ）の配合量は、３〜１５質量部であることを特徴とする請求項１から６のいずれか１項に記載の電線被覆材用組成物。
【請求項８】
前記成分（Ａ）シラングラフトポリオレフィンを構成するポリオレフィンの融点は、１３５℃以下であることを特徴とする請求項１から７のいずれか１項に記載の電線被覆材用組成物。
【請求項９】
請求項１から８のいずれか１項に記載の電線被覆材用組成物を架橋させてなる電線被覆材を有することを特徴とする絶縁電線。
【請求項１０】
請求項９に記載の絶縁電線を有することを特徴とするワイヤーハーネス。
【発明の詳細な説明】
【技術分野】
【０００１】
本発明は、電線被覆材用組成物、絶縁電線およびワイヤーハーネスに関し、さらに詳しくは、自動車等の車両に配索される電線の被覆材料として好適な電線被覆材用組成物および、これを用いた絶縁電線およびワイヤーハーネスに関するものである。
【背景技術】
【０００２】
自動車に用いられる絶縁電線は、エンジンの周辺等の高温を発する箇所に用いられることもあり、高い耐熱性が求められる。従来、このような絶縁電線の被覆材としては、架橋ポリ塩化ビニル樹脂や、架橋ポリオレフィン樹脂が用いられていた。これらの樹脂の架橋方法は、電子線で架橋する方式が主流であった（例えば特許文献１）。
【０００３】
しかし、電子線架橋は、高価な電子線架橋装置などを必要とし、設備費用が高価であり、製品コストが上昇してしまうという問題があった。そこで安価な設備で架橋が可能であるシラン架橋が注目されている。電線、ケーブルなどの被覆材に用いられる、シラン架橋が可能なポリオレフィン組成物が公知である（例えば特許文献２）。
【先行技術文献】
【特許文献】
【０００４】
【特許文献１】特開２０００−２９４０３９号公報
【特許文献２】特開２０００−２１２２９１号公報
【発明の概要】
【発明が解決しようとする課題】
【０００５】
シランによる架橋は、水架橋と称されるように、空気中の水分で架橋が促進される。そこで、成形時に、意図しない架橋反応が進行し、部分的な硬化物が生成することを防ぐため、シラン変性樹脂と、架橋触媒、その他の成分とをそれぞれバッチ化し、混合する方法がとられている。しかし、架橋触媒やその他の成分を非架橋樹脂に添加し、バッチ化するため、樹脂全体の架橋度が低下してしまい、耐熱性や、機械的特性が低下してしまう懸念があった。
【０００６】
また近年、ハイブリッド自動車などの普及により、高電圧、高電流に対応した電線が求められており、電線直径の大きな電線が多くなっている。直径の大きな絶縁電線では、組立作業性の確保等の観点から、被覆材の柔軟性が求められる。しかしながら、被覆材を柔軟にすると、製造時に、原料であるペレットや、架橋前の絶縁電線が融着したり、加熱時に電線被覆材が変形したりするなどの問題であった。
【０００７】
本発明は、難燃性に優れるシラン架橋可能なポリオレフィン系組成物であって、柔軟性に優れるとともに、耐融着性、耐加熱変形性に優れる電線被覆材用組成物および、これを用いた絶縁電線およびワイヤーハーネスを提供することを課題とする。
【課題を解決するための手段】
【０００８】
本発明に係る電線被覆材用組成物は、（Ａ）ポリオレフィンに対してシランカップリング剤をグラフト重合させたシラングラフトポリオレフィンと、（Ｂ）未変性ポリオレフィンと、（Ｃ）カルボキシ基、エステル基、酸無水物基、アミノ基、エポキシ基から選択される１種または２種以上の官能基を有する変性ポリオレフィンと、（Ｄ）難燃剤と、（Ｅ）架橋触媒と、を含み、前記（Ａ）シラングラフトポリオレフィンの、シラングラフト前のポリオレフィンが、密度０．８５５〜０．８９０ｇ／ｃｍ３、融点８０℃以上であり、前記（Ｂ）未変性ポリオレフィンが、密度０．８５５〜０．９５０ｇ／ｃｍ３であることを要旨とする。
【０００９】
前記（Ａ）シラングラフトポリオレフィンの、シラングラフト前のポリオレフィンが、密度０．８６５〜０．８８０ｇ／ｃｍ３、１９０℃×２．１６ｋｇ荷重におけるメルトフローレイト０．５〜５ｇ／１０分、ショアＡ硬度５５〜７０、曲げ弾性率３〜５０ＭＰａ、融点１００℃以上であり、前記（Ｂ）未変性ポリオレフィンが、１９０℃×２．１６ｋｇ荷重におけるメルトフローレイト０．５〜５ｇ／１０分、曲げ弾性率３〜２００ＭＰａ、融点６５℃以上であることが好ましい。
【００１０】
前記（Ａ）シラングラフトポリオレフィンを３０〜９０質量部と、前記（Ｂ）未変性ポリオレフィンと前記（Ｃ）変性ポリオレフィンとを合計で１０〜７０質量部含み、前記（Ａ）、（Ｂ）および（Ｃ）の合計１００質量部に対し、前記（Ｄ）難燃剤として、（Ｄ−１）金属水酸化物１０〜１００質量部と、（Ｄ−２）臭素系難燃剤１０〜４０質量部および三酸化アンチモン５〜２０質量部と、の少なくともいずれか一方を含み、前記（Ａ）、（Ｂ）および（Ｃ）の合計１００質量部に対し、前記（Ｅ）架橋触媒を０．０１〜１質量部を含むことが好ましい。
【００１１】
さらに、前記（Ａ）、（Ｂ）および（Ｃ）の合計１００質量部に対し、（Ｆ）酸化防止剤を１〜１０質量部と、（Ｇ）金属不活性剤を１〜１０質量部と、（Ｈ）滑剤を１〜１０質量部と、を含むことが好ましい。
【００１２】
さらに、前記（Ａ）、（Ｂ）および（Ｃ）の合計１００質量部に対し、（Ｉ−１）酸化亜鉛を１〜１５質量部およびイミダゾール系化合物を１〜１５質量部または、（Ｉ−２）硫酸亜鉛を１〜１５質量部のいずれか一方を含むことが好ましい。
【００１３】
前記（Ａ）シラングラフトポリオレフィンおよび前記（Ｂ）未変性ポリオレフィンを構成するポリオレフィンが、それぞれ、超低密度ポリエチレン、直鎖状低密度ポリエチレン、低密度ポリエチレンから選択される１種または２種以上であることが好ましい。
【００１４】
本発明に係る絶縁電線は、上記の電線被覆材用組成物を架橋させてなる電線被覆材を有することを要旨とする。
【００１５】
本発明に係るワイヤーハーネスは、上記の絶縁電線を有することを要旨とする。
【発明の効果】
【００１６】
本発明に係る電線被覆材用組成物によれば、難燃性に優れるシラン架橋可能なポリオレフィン系組成物であって、柔軟性に優れるとともに、耐融着性、耐加熱変形性に優れる電線被覆材用組成物を提供することができる。
【００１７】
一般にポリオレフィンは、密度が低いものほど、柔軟性に優れるが、融点が低くなる傾向にあり、柔軟性と、耐融着性や耐加熱変形性を両立することが困難であった。本発明は、密度と融点を適切な範囲とすることにより、柔軟性に優れるとともに、耐融着性、耐加熱変形性に優れるものである。
【発明を実施するための形態】
【００１８】
次に、本発明の実施形態について詳細に説明する。
【００１９】
本発明に係る電線被覆材用組成物（以下、「本組成物」ともいう）は、（Ａ）シラングラフトポリオレフィンと、（Ｂ）未変性ポリオレフィンと、（Ｃ）変性ポリオレフィンと、（Ｄ）難燃剤と、（Ｅ）架橋触媒とを含む。さらに、（Ｆ）酸化防止剤、（Ｇ）金属不活性剤、（Ｈ）滑剤、（Ｉ）亜鉛系安定剤を含むことが好ましい。以下に各成分の詳細を説明する。
【００２０】
（Ａ）シラングラフトポリオレフィンは、主鎖となるポリオレフィンに、シランカップリング剤をグラフト重合させ、シラングラフト鎖を導入したものである。
【００２１】
（Ａ）シラングラフトポリオレフィンを構成するポリオレフィンは、密度が、０．８５５〜０．８９０ｇ／ｃｍ３の範囲内のものが好ましい。より好ましくは、０．８６０〜０．８８５ｇ／ｃｍ３の範囲内であり、さらに好ましくは、０．８６５〜０．８８０ｇ／ｃｍ３の範囲内である。ポリオレフィンは、低密度である方がシランカップリング剤をグラフトしやすく、柔軟性に優れるが、密度が０．８５５ｇ／ｃｍ３未満では、融点が過度に低くなりやすく、ペレットや架橋前の成形品が融着しやすくなり、加熱時の変形が発生しやすくなる。また、電線の耐熱性、耐摩耗性が低下し易く、樹脂が柔らかくなりすぎるため、混練性が低下する虞がある。一方、ポリオレフィンの密度が０．８９０ｇ／ｃｍ３を超えるものは、グラフト率が低下し、架橋密度が低下したり、柔軟性が低下したりする虞がある。なお、ポリオレフィンの密度は、ＡＳＴＭ  Ｄ７９０に準拠して測定することができる。
【００２２】
本組成物は、蒸気に触れさせることで架橋させることができる。このとき、成形品同士が融着することを防止する観点から、シラングラフトポリオレフィンを構成するポリオレフィンは、融点が８０℃以上であることが好ましい。より好ましくは１００℃以上、さらに好ましくは１２０℃以上である。ポリオレフィンの融点が８０℃未満であると、成型前のペレットや、架橋前の成形品が融着しやすくなり、加熱時の変形が発生しやすくなる。融点の上限は特に限定しないが、柔軟性やその他の物性に優れるポリオレフィンとしては、概ね１３５℃以下となる場合が多い。なお、ポリオレフィンの融点は、ＪＩＳ  Ｋ７１２１に準拠して測定することができる。
【００２３】
一般に、ポリオレフィンは、ポリマー鎖に分岐が多く、分岐側鎖が長いほど、密度が低く、柔軟性に優れるが、それに伴って融点が低くなる。シラングラフトポリオレフィンを構成するポリオレフィンとして、分岐が少なく、高度に高密度化された結晶部分と、長い分岐側鎖を有し、低密度な非結晶部分とを併せ持つポリオレフィンを選択することにより、適切な密度および融点を有するポリオレフィンを得ることができる。これにより、柔軟性を維持しつつ、耐融着性、耐加熱変形性を満足することができる。
【００２４】
（Ａ）シラングラフトポリオレフィンを構成するポリオレフィンは、１９０℃×２．１６ｋｇ荷重のメルトフローレイト（以下、「ＭＦＲ」ともいう）が０．５〜５．０ｇ／１０分の範囲内であることが好ましい。より好ましくは１．０〜３．０ｇ／１０分の範囲内である。ポリオレフィンのＭＦＲが０．５ｇ／１０分以上であると押し出し成形性に優れ、生産性が向上する。一方、ＭＦＲが５ｇ／１０分以下であると、成型時に樹脂形状を保持しやすく、生産性が向上する。なお、ＭＦＲは、ＡＳＴＭ  Ｄ１２３８に準拠して測定することができる。
【００２５】
（Ａ）シラングラフトポリオレフィンに用いられるポリオレフィンは、ショアＡ硬度が５５〜７０の範囲内であることが好ましい。また、シラングラフトポリオレフィンに用いられるポリオレフィンは、曲げ弾性率が、３〜５０ＭＰａの範囲内であることが好ましい。ショアＡ硬度および曲げ弾性率が上記の範囲内であると、柔軟性に優れるとともに、耐摩耗性等の機械的特性にも優れる。なお、ショアＡ硬度は、ＡＳＴＭ  Ｄ２２４０に準拠して測定することができ、曲げ弾性率は、ＡＳＴＭ  Ｄ７９０に準拠して測定することができる。
【００２６】
（Ａ）シラングラフトポリオレフィンに用いられるポリオレフィンとしては、エチレン、プロピレンの単独重合体、エチレンまたはプロピレンとα−オレフィンとの共重合体が挙げられる。これらは１種を単独で用いてもよいし、２種以上を併用してもよい。少なくともポリエチレン、ポリプロピレン、エチレン−ブテン共重合体、エチレン−オクテン共重合体から選択される１種以上を用いることが好ましい。
【００２７】
上記ポリエチレンとしては、低密度ポリエチレン（ＬＤＰＥ）、直鎖状低密度ポリエチレン（ＬＬＤＰＥ）、超低密度ポリエチレン（ＶＬＤＰＥ）、メタロセン低密度ポリエチレンを用いることが好ましい。これらは１種を単独で用いてもよいし、併用してもよい。これらの低密度のポリエチレンを用いると、電線の柔軟性に特に優れ、また、押出生産性が向上する。
【００２８】
また上記ポリオレフィンとしては、オレフィンをベースとするポリオレフィンエラストマーを用いてもよい。ポリオレフィンエラストマーを用いると、被覆材に柔軟性を付与することができる。ポリオレフィンエラストマーとしては、例えばポリエチレン系エラストマー（ＰＥエラストマー）、ポリプロピレン系エラストマー（ＰＰエラストマー）などのポリオレフィン系熱可塑性エラストマー（ＴＰＯ）、エチレン−プロピレンゴム（ＥＰＭ、ＥＰＲ）、エチレン−プロピレン−ジエン共重合体（ＥＰＤＭ、ＥＰＴ）などが挙げられる。
【００２９】
（Ａ）シラングラフトポリオレフィンに用いられるシランカップリング剤は、特に限定されるものではないが、例えば、ビニルトリメトキシシラン、ビニルトリエトキシシラン、ビニルトリブトキシシランなどのビニルアルコキシシランやビニルトリアセトキシシラン、γ−メタクリロキシプロピルトリメトキシシラン、γ−メタクリロキシプロピルメチルジメトキシシランなどを例示することができる。これらは、１種を単独で用いてもよいし、２種以上を併用してもよい。
【００３０】
シランカップリング剤のグラフト量の上限は、過剰な架橋を防止するなどの観点から、好ましくは１５質量％以下、より好ましくは１０質量％以下、さらに好ましくは５質量％以下であるとよい。一方、グラフト量の下限は、好ましくは０．１質量％以上、より好ましくは１．０質量％以上、さらに好ましくは１．５質量％以上であるとよい。グラフト量が０．１％以上であると、本組成物を架橋させて電線被覆材とした際に、十分に架橋し、耐熱性や機械的強度に優れる。なお、グラフト量は、シラングラフト前のポリオレフィンの質量に対して、グラフトされたシランカップリング剤の質量を百分率で表したものである。
【００３１】
（Ａ）シラングラフトポリオレフィンは、架橋触媒と混合して架橋させた際に、ゲル分率が８５％以上となることが好ましい。より好ましくは９０％以上である。ゲル分率が８５％以上であると、本組成物を架橋させた際に、十分に架橋し、耐熱性や機械的強度に優れる。
【００３２】
上記のシラングラフトポリオレフィンのゲル分率は、例えば、下記の測定方法により得られる。
シラングラフトポリオレフィン１００質量部に対して、架橋触媒０．５質量部程度を加えた材料を２００℃×５分間混練し、得られた塊状体を２００℃×３分間圧縮プレス加工し、厚さ１ｍｍのシートを成形する。これを湿度９５％、６０℃の恒温恒湿槽で１２時間架橋させた後、乾燥させる。
得られた成形シートから０．１ｇ程度の試験体を採取し、試験体を１２０℃のキシレン溶媒中に浸漬して２０時間後に取り出し、乾燥させた後に試験体を秤量する。キシレン浸漬前の質量に対する、キシレン浸漬後の質量を百分率で表したものをゲル分率とする。なお、キシレン浸漬前後において、架橋物中にシラングラフトポリオレフィン以外の物質が含まれる場合には、その質量を除くことで、シラングラフトポリオレフィンのゲル分率を算出することができる。例えば、架橋触媒は、キシレン浸漬後も架橋物中に含まれるものとし、後述のように、架橋触媒を非架橋成分であるバインダー樹脂に希釈して加えた場合には、キシレン浸漬後には、バインダー樹脂は全量キシレン中に溶出したものとして計算すればよい。
【００３３】
（Ａ）シラングラフトポリオレフィンは、例えば、ポリオレフィンとシランカップリング剤に遊離ラジカル発生剤を加え、二軸あるいは単軸の押出混練機で混練することにより調製することができる。この他にも、ポリオレフィンを重合する際に、シランカップリング剤を添加する方法を用いてもよい。
このとき、シランカップリング剤の配合量は、ポリオレフィン１００質量部に対して、０．５〜５質量部の範囲内であることが好ましく、より好ましくは、３〜５質量部の範囲内である。シランカップリング剤の配合量が０．５質量部以上であれば、ポリオレフィンが十分にグラフトされる。一方、シランカップリング剤の配合量が５質量部以下であれば、混練時に架橋反応が過度に進むことを抑制でき、ゲル状物質の発生を抑制でき、生産性、作業性に優れる。
【００３４】
遊離ラジカル発生剤としては、ジクミルパーオキサイド（ＤＣＰ）、ベンゾイルパーオキサイド、ジクロロベンゾイルパーオキサイド、ジ−ｔｅｒｔ−ブチルパーオキサイド、ブチルパーアセテート、ｔｅｒｔ−ブチルパーベンゾエート、２，５−ジメチル−２，５−ジ（ｔｅｒｔ−ブチルパーオキシ）ヘキサンなどの有機過酸化物を例示することができる。遊離ラジカル発生剤としては、ジクミルパーオキサイド（ＤＣＰ）が好ましい。
遊離ラジカル発生剤にジクミルパーオキサイド（ＤＣＰ）を用いる場合には、ポリオレフィンにシランカップリング剤をグラフト重合させる際の混練温度を１２０℃以上にすることが好ましい。
【００３５】
遊離ラジカル発生剤の配合量は、シラングラフトされるポリオレフィン１００質量部に対して０．０２５〜０．１質量部の範囲内であることが好ましい。遊離ラジカル発生剤の配合量が０．０２５質量部以上であれば、グラフト化反応が十分に進行する。一方、遊離ラジカル発生剤の配合量が０．１質量部以下であると、グラフト化反応が過度に進むことを抑制でき、目的のシラングラフトポリオレフィンが得られやすい。
遊離ラジカル発生剤は、不活性物質のタルクや炭酸カルシウムで希釈して加えてもよいし、エチレンプロピレンゴムやエチレンプロピレンジエンゴムやポリオレフィンなどで希釈しペレット化して加えてもよい。
【００３６】
（Ｂ）未変性ポリオレフィンは、例えば、グラフト重合や共重合などにより、変性基を導入されていない、炭化水素からなるポリオレフィンである。具体的には、エチレン、プロピレンの単独重合体、エチレンまたはプロピレンとα−オレフィンとの共重合体が挙げられる。これらは１種を単独で用いてもよいし、２種以上を併用してもよい。少なくともポリエチレン、ポリプロピレン、エチレン−ブテン共重合体、エチレン−オクテン共重合体から選択される１種以上を用いることが好ましい。
【００３７】
ポリエチレンとしては、低密度ポリエチレン（ＬＤＰＥ）、直鎖状低密度ポリエチレン（ＬＬＤＰＥ）、超低密度ポリエチレン（ＶＬＤＰＥ）、メタロセン低密度ポリエチレンを用いることが好ましい。これらは１種を単独で用いてもよいし、併用してもよい。これらの低密度のポリエチレンを用いると、電線の柔軟性に特に優れ、また、押出生産性が向上する。
【００３８】
また、（Ｂ）未変性ポリオレフィンとしては、オレフィンをベースとするポリオレフィンエラストマーを用いてもよい。ポリオレフィンエラストマーを用いると、被覆材に柔軟性を付与することができる。ポリオレフィンエラストマーとしては、例えばポリエチレン系エラストマー（ＰＥエラストマー）、ポリプロピレン系エラストマー（ＰＰエラストマー）などのポリオレフィン系熱可塑性エラストマー（ＴＰＯ）、エチレン−プロピレンゴム（ＥＰＭ、ＥＰＲ）、エチレン−プロピレン−ジエン共重合体（ＥＰＤＭ、ＥＰＴ）などが挙げられる。
【００３９】
（Ｂ）未変性ポリオレフィンは、（Ａ）シラングラフトポリオレフィンの主鎖に用いられるポリオレフィンと同じものでもよいし、異なるものを用いてもよい。同じ種のポリオレフィンを用いると相溶性に優れる。
【００４０】
（Ｂ）未変性ポリオレフィンとしては、密度が０．８５５〜０．９５０ｇ／ｃｍ３の範囲内のものが用いられる。より好ましくは、０．８６０〜０．９４０ｇ／ｃｍ３の範囲内である。未変性ポリオレフィンの密度が０．８５５ｇ／ｃｍ３未満では、融点が過度に低くなりやすく、ペレットや架橋前の成形品が融着しやすくなり、加熱時の変形が発生しやすくなる。また、樹脂が柔らかくなりすぎるため、混練性が低下する虞がある。一方、未変性ポリオレフィンの密度が０．９５０ｇ／ｃｍ３を超えると、柔軟性が低下する。
【００４１】
（Ｂ）未変性ポリオレフィンは、融点が６５℃以上であることが好ましい。より好ましくは８０℃以上、さらに好ましくは１００℃以上である。（Ｂ）未変性ポリオレフィンの融点が６５℃以上であると、耐融着性、耐加熱変形性に優れる。架橋成分である（Ａ）シラングラフトポリオレフィンを構成するポリオレフィンとして、十分に融点の高いポリオレフィンを用いると、（Ｂ）未変性ポリオレフィンの融点は、（Ａ）シラングラフトポリオレフィンを構成するポリオレフィンの融点よりも低くしてもよい。なお、ポリオレフィンの融点は、ＪＩＳ  Ｋ７１２１に準拠して測定することができる。
【００４２】
（Ｂ）未変性ポリオレフィンは、ＭＦＲが０．５〜５．０ｇ／１０分の範囲内であることが好ましい。より好ましくは１．０〜３．０ｇ／１０分の範囲内である。ポリオレフィンのＭＦＲが０．５ｇ／１０分以上であると押し出し成形性に優れ、生産性が向上する。一方、ＭＦＲが５ｇ／１０分以下であると、成型時に樹脂形状を保持しやすく、生産性が向上する。なお、ＭＦＲはＡＳＴＭ  Ｄ１２３８に準拠して測定することができる。
【００４３】
未変性ポリオレフィンは、曲げ弾性率が、３〜２００ＭＰａの範囲内であることが好ましい。より好ましくは１０〜１００ＭＰａであることが好ましい。曲げ弾性率が上記の範囲内であると、柔軟性に優れる。なお、曲げ弾性率は、ＡＳＴＭ  Ｄ７９０に準拠して測定することができる。
【００４４】
（Ｃ）変性ポリオレフィンは、カルボキシ基、エステル基、酸無水物基、アミノ基、エポキシ基から選択される１種または２種以上の官能基を有する変性ポリオレフィンである。（Ｃ）変性ポリオレフィンは、１種または２種以上のα−オレフィンからなる未変性のベースポリオレフィンに上記の官能基を有する重合性化合物をグラフト重合させることにより、官能基を導入したものであってもよいし、上記の官能基を有する重合性化合物と、該重合性化合物と重合可能なオレフィンとを共重合させることにより、官能基を導入したものであってもよい。ただし、メタクリロキシアルキルシランなどにより、シラノール誘導体が導入されたものは、（Ａ）シラングラフトポリオレフィンに分類されるため除くこととする。
【００４５】
（Ｃ）変性ポリオレフィンは、カルボキシ基、エステル基、酸無水物基、アミノ基、エポキシ基から選択される１種または２種以上の官能基を有することから、無機成分に対し高い相互作用を示し、ポリオレフィン鎖を有することから、（Ａ）シラングラフトポリオレフィン、（Ｂ）未変性ポリオレフィンなどの樹脂成分との親和性も高い。そのため、（Ｃ）変性ポリオレフィンは、樹脂成分と無機成分との相溶化剤として用いることができ、無機成分の分散性、接着性に優れる。
【００４６】
カルボキシ基を有する重合性化合物としては、分子内に炭素−炭素二重結合のような重合性基とカルボキシ基とを有する化合物であれば、特に限定されない。例えば、アクリル酸、メタクリル酸、クロトン酸、α−クロロアクリル酸、イタコン酸、ブテントリカルボン酸、マレイン酸、フマル酸、あるいはこれらを分子構造の一部に含む誘導体などが挙げられる。これらの酸が酸無水物を形成する場合は、その酸無水物を用いることにより、酸無水物基を導入することができる。
【００４７】
エステル基を有する重合性化合物としては、上記のカルボキシ基を有する重合性化合物とアルコールとの反応により得られるエステル化合物を用いることができる。また、炭素−炭素二重結合を有するアルコールと、各種カルボン酸との反応により得られるエステル化合物であってもよい。このような化合物としては、例えば、酢酸ビニル、プロピオン酸ビニル、などが挙げられる。
【００４８】
アミノ基を有する重合性化合物としては、分子内に炭素−炭素二重結合のような重合性基とアミノ基とを有する化合物であれば、特に限定されない。例えば、上記のカルボキシ基を有する重合性化合物とアルカノールアミンとの反応により得られるエステル類、ビニルアミン、アリルアミンあるいはこれらを分子構造の一部に含む誘導体などが挙げられる。
【００４９】
エポキシ基を有する重合性化合物としては、分子内に炭素−炭素二重結合のような重合性基とエポキシ基とを有する化合物であれば、特に限定されない。例えば、上記のカルボキシ基を有する重合性化合物とグリシジルアルコールとの反応により得られる酸グリシジルエステル類、ビニルグリシジルエーテル、アリルグリシジルエーテル、グリシジルオキシエチルビニルエーテル、スチレン−ｐ−グリシジルエーテルなどのグリシジルエーテル類、ｐ−グリシジルスチレン、あるいはこれらを分子構造の一部に含む誘導体などが挙げられる。
【００５０】
上記の官能基を有する重合性化合物と共重合可能な重合性モノマーとしては、分子内に炭素−炭素二重結合のような重合性基を有する化合物であれば、特に限定されない。例えば、エチレン、プロピレンなどの官能基を有しないオレフィンモノマーを用いてもよいし、カルボキシ基、エポキシ基以外の官能基を有する重合性モノマーを用いてもよい。これらは１種を単独で用いてもよいし、併用してもよい。
【００５１】
（Ｃ）変性ポリオレフィンの配合量は、（Ａ）〜（Ｃ）の樹脂成分の合計１００質量部に対して、３〜１５質量部であることが好ましい。より好ましくは、４〜１０質量部である。（Ｃ）変性ポリオレフィンを３質量部以上有すると、樹脂成分と無機成分との親和性に優れる。
【００５２】
上記樹脂成分（Ａ）〜（Ｃ）は、（Ａ）〜（Ｃ）の合計を１００質量部とした場合の配合割合が、（Ａ）シラングラフトポリオレフィンが３０〜９０質量部、（Ｂ）未変性ポリオレフィンと（Ｃ）変性ポリオレフィンとの合計が１０〜７０質量部であることが好ましい。上記の範囲内であると、柔軟性に優れるとともに、十分な架橋密度が得られ、耐熱性、耐摩耗性に優れる。
【００５３】
（Ｄ）難燃剤としては、金属水酸化物、臭素系難燃剤などが挙げられる。金属水酸化物を用いる場合、単独で難燃性を付与する難燃剤とすることができ、臭素系難燃剤を用いる場合、難燃助剤である三酸化アンチモンと併用することにより、難燃性を向上させることができる。（Ｄ）難燃剤は、金属水酸化物または臭素系難燃剤のどちらか一方のみを用いてもよいし、これらを組み合わせて用いてもよい。難燃剤としては、コスト、耐熱変形性に優れるなどの観点から、金属水酸化物が好ましい。
【００５４】
金属水酸化物としては、水酸化マグネシウム、水酸化アルミニウム、水酸化ジルコニウムなどが挙げられる。上記の中では、コスト、耐熱変形性に優れるなどの観点から水酸化マグネシウムが好ましい。水酸化マグネシウムは、化学的に合成された合成水酸化マグネシウム、あるいは天然に産出する鉱物を粉砕した天然水酸化マグネシウムのいずれを用いてもよい。
【００５５】
金属水酸化物は、平均粒径が０．１〜１０μｍであることが好ましく、０．５〜５μｍであることがより好ましい。金属水酸化物の平均粒径が、０．１μｍ以上であると凝集が起こり難く、１０μｍ以下であると分散性に優れる。また金属水酸化物は、分散性を向上させるなどの目的で、シランカップリング剤、高級脂肪酸、ポリオレフィンワックスなどの表面処理剤により処理されていてもよい。本発明においては、（Ｃ）変性ポリオレフィンを含むことから、表面処理を施さなくても、金属水酸化物の分散性に優れる。
【００５６】
臭素系難燃剤としては、エチレンビステトラブロモフタルイミド、エチレンビストリブロモフタルイミドなどのフタルイミド構造を持つ臭素系難燃剤、エチレンビスペンタブロモフェニル、テトラブロモビスフェノールＡ（ＴＢＢＡ）、ヘキサブロモシクロドデカン（ＨＢＣＤ）、ＴＢＢＡ−カーボネイト・オリゴマー、ＴＢＢＡ−エポキシ・オリゴマー、臭素化ポリスチレン、ＴＢＢＡ−ビス（ジブロモプロピルエーテル）、ポリ（ジブロモプロピルエーテル）、ヘキサブロモベンゼン（ＨＢＢ）などが挙げられる。これらは、１種を単独で用いてもよいし、２種以上を併用してもよい。融点が高く耐熱性に優れるなどの観点から、少なくともフタルイミド系難燃剤あるいはエチレンビスペンタブロモフェニルまたはその誘導体から選択される１種以上を用いることが好ましい。
【００５７】
難燃助剤である三酸化アンチモンは、臭素系難燃剤と共に添加することで、難燃性を向上させることができる。三酸化アンチモンは、純度９９％以上のものを用いるのが好ましい。三酸化アンチモンは、鉱物として産出される三酸化アンチモンを粉砕処理して微粒化して用いることができる。その際、平均粒子径が３μｍ以下であることが好ましく、更に好ましくは１μｍ以下である。３μｍ以下であると樹脂との界面強度に優れる。また三酸化アンチモンは、分散性を向上させるなどの目的で、シランカップリング剤、高級脂肪酸、ポリオレフィンワックスなどの表面処理剤により処理されていてもよい。
【００５８】
金属水酸化物を単独で用いる場合、（Ａ）〜（Ｃ）の樹脂成分の合計１００質量部に対して、１０〜１００質量部の範囲内で添加することが好ましい。１０質量部以上であると、難燃性に優れる。一方、金属水酸化物を１００質量部より多く添加しても、難燃性の向上が見込めなく、また、柔軟性に優れるなどの観点から、上限を１００質量部とするとよい。
【００５９】
難燃成分として臭素系難燃剤および無機系難燃助剤の併用系を用いる場合には、臭素系難燃剤と無機系難燃助剤とを、当量比で、臭素系難燃剤：無機系難燃助剤＝３：１〜２：１の範囲内で含むことが好ましい。
【００６０】
臭素系難燃剤および無機系難燃助剤を難燃剤として用いる場合、（Ａ）〜（Ｃ）の樹脂成分の合計１００質量部に対して、臭素系難燃剤１０〜４０質量部と三酸化アンチモン５〜２０質量部の範囲内で配合することが好ましい。臭素系難燃剤が１０質量部以上であると、難燃性に優れる。一方、臭素系難燃剤を４０質量部より多く添加しても、難燃性の向上が見込めなく、また、柔軟性に優れるなどの観点から、上限を１００質量部とするとよい。
【００６１】
難燃剤として、金属水酸化物および臭素系難燃剤を併用して用いる場合には、それぞれの添加量を減らすことができ、（Ａ）〜（Ｃ）の樹脂成分の合計１００質量部に対して、金属水酸化物を１０〜５０質量部、臭素系難燃剤を５〜２０質量部、三酸化アンチモンを５〜２０質量部の範囲内で配合することが好ましい。
【００６２】
（Ｅ）架橋触媒は、（Ａ）シラングラフトポリオレフィンをシラン架橋させるためのシラノール縮合触媒である。架橋触媒として、例えば、錫、亜鉛、鉄、鉛、コバルトなどの金属のカルボン酸塩、チタン酸エステル、有機塩基、無機酸、有機酸などを例示することができる。具体的には、ジブチル錫ジラウレート、ジブチル錫ジマレート、ジブチル錫ビスイソオクチルチオグリコールエステル塩、ジブチル錫β−メルカプトプロピオン酸塩、ジブチル錫ジアセテート、ジオクチル錫ジラウレート、酢酸第一錫、カプリル酸第一錫、ナフテン酸鉛、ナフテン酸コバルト、ステアリン酸バリウム、ステアリン酸カルシウム、チタン酸テトラブチルエステル、チタン酸テトラノニルエステル、ジブチルアミン、ヘキシルアミン、ピリジン、硫酸、塩酸、トルエンスルホン酸、酢酸、ステアリン酸、マレイン酸などを例示することができる。架橋触媒として好ましくは、ジブチル錫ジラウレート、ジブチル錫ジマレート、ジブチル錫ビスイソオクチルチオグリコールエステル塩、ジブチル錫β−メルカプトプロピオン酸塩である。
【００６３】
（Ｅ）架橋触媒は、（Ａ）シラングラフトポリオレフィンと混合すると架橋反応が進行してしまうため、電線を被覆する直前で混合することが好ましい。この際、架橋触媒の分散性を向上させるため、予めバインダー樹脂と混合して架橋触媒バッチとして用いることが好ましい。架橋触媒を予め混合した架橋触媒バッチとして用いることで、（Ａ）シラングラフトポリオレフィンの予期せぬ架橋反応を防止できるとともに、架橋触媒の分散性に優れ、十分に架橋反応が進行する。また、架橋触媒バッチとして用いることで、架橋触媒の添加量の制御が容易である。
【００６４】
架橋触媒バッチに用いられるバインダー樹脂としては、前述の（Ａ）〜（Ｃ）で用いられるポリオレフィンを用いることができる。特に低密度ポリエチレン（ＬＤＰＥ）、直鎖状低密度ポリエチレン（ＬＬＤＰＥ）、超低密度ポリエチレン（ＶＬＤＰＥ）、メタロセン低密度ポリエチレンが好ましい。これらの低密度のポリエチレンを用いると、電線の柔軟性が良好となり、押出性に優れ、生産性が向上する。また、例えば、（Ｂ）未変性ポリオレフィンの一部を、バインダー樹脂として用いてもよい。
【００６５】
架橋触媒バッチは、バインダー樹脂１００質量部に対して、０．５〜５質量部の範囲内で架橋触媒を含むことが好ましい。より好ましくは１〜５質量部の範囲内である。０．５質量部以上であれば架橋反応が進行しやすく、５質量部以下であると触媒の分散性に優れる。
【００６６】
（Ｅ）架橋触媒は、（Ａ）〜（Ｃ）の樹脂成分の合計１００質量部に対して、架橋触媒の量として、０．０１〜１．０質量部の範囲内で添加することが好ましく、さらに好ましくは０．０２〜０．９質量部である。０．０１質量部以上であれば架橋反応が進行しやすく、１．０質量部以下であると、過度な架橋を防止できる。
【００６７】
（Ｆ）酸化防止剤としては、ヒンダードフェノール系酸化防止剤が好ましく、特に融点が２００℃以上のヒンダードフェノールが好ましい。ヒンダードフェノール系酸化防止剤としては、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、Ｎ，Ｎ’−（ヘキサン−１，６−ジイル）ビス［３−（３，５−ジ−ｔｅｒｔ−ブチル−４−ヒドロキシフェニル）プロピオンアミド］、２，４−ジメチル−６−（１−メチルペンタデシル）フェノール、ジエチル［［３，５−ビス（１，１−ジメチルエチル）−４−ヒドロキシフェニル］メチル］ホスフォネート、３，３’，３”，５，５’５”−ヘキサ−ｔｅｒｔ−ブチル−ａ，ａ’，ａ”−（メシチレン−２，４，６−トリル）トリ−ｐ−クレゾール、カルシウムジエチルビス［［［３，５−ビス（１，１−ジメチルエチル）−４−ヒドロキシフェニル］メチル］ホスフォネート］、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリル）メチル］−１，３，５−トリアジン−２，４，６（１Ｈ，３Ｈ，５Ｈ）−トリオン、２，６−ｔｅｒｔ−ブチル−４−（４，６−ビス（オクチルチオ）−１，３，５−トリアジン−２−イルアミノ）フェノール、２，６−ジ−ｔｅｒｔ−ブチル−４−メチルフェノール、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−チオビス（３−メチル−６−ｔｅｒｔ−ブチルフェノール）、３，９−ビス［２−（３−（３−ｔｅｒｔ−ブチル−４−ヒドロキシ−５−メチルフェニル）−プロピノキ）−１，１−ジメチルエチル］−２，４，８，１０−テトラオキサスピロ（５，５）ウンデカンなどが挙げられる。これらは１種単独で用いても２種以上併用してもよい。融点が２００℃以上のヒンダードフェノール系酸化防止剤としては、３，３’，３”，５，５’５”−ヘキサ−ｔｅｒｔ−ブチル−ａ，ａ’，ａ”−（メシチレン−２，４，６−トリル）トリ−ｐ−クレゾール、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオンなどが挙げられる。
【００６８】
（Ｆ）酸化防止剤の添加量は、（Ａ）〜（Ｃ）の樹脂成分の合計１００質量部に対し、好ましくは１〜１０質量部、より好ましくは１〜５質量部の範囲内である。上記の範囲内であると、酸化防止効果に優れるとともに、ブルーム等を抑制できる。
【００６９】
（Ｇ）金属不活性剤としては、銅などの重金属に対する接触酸化を防ぐことが可能な、銅不活性剤またはキレート化剤などが用いることができる。金属不活性化剤は、２，３−ビス［３−（３，５−ジーｔｅｒｔ−ブチル−４−ヒドロキシフェニル）プロピオニル］プロピオノヒドラジドなどのヒドラジド誘導体や３−（Ｎ−サリチロイル）アミノ−１，２，４−トリアゾールなどのサリチル酸誘導体などが挙げられる。金属不活性剤としては、３−（Ｎ−サリチロイル）アミノ−１，２，４−トリアゾールなどのサリチル酸誘導体が好ましい。
【００７０】
（Ｇ）金属不活性剤の添加量は、（Ａ）〜（Ｃ）の樹脂成分の合計１００質量部に対し、好ましくは１〜１０質量部、より好ましくは１〜５質量部の範囲内である。上記の範囲内であると、銅害の防止効果に優れるとともに、ブルームや架橋阻害を抑制できる。
【００７１】
（Ｈ）滑剤は、特に限定されず、内部滑剤、外部滑剤のいずれを用いてもよい。滑剤としては、流動パラフィン、パラフィンワックス、ポリエチレンワックスなどの炭化水素、ステアリン酸、オレイン酸、エルカ酸などの脂肪酸、高級アルコール、ステアリン酸アミド、オレイン酸アミド、エルカ酸アミドなどの脂肪酸アミド、メチレンビスステアリン酸アミド、エチレンビスステアリン酸アミドなどのアルキレン脂肪酸アミド、ステアリン酸金属塩などの金属せっけん、ステアリン酸モノグリセリド、ステアリルステアレート、硬化油などのエステル系滑剤が挙げられる。滑剤としては、樹脂成分との相溶性の観点から、エルカ酸、オレイン酸、ステアリン酸などの脂肪酸誘導体、またはポリエチレン系ワックスを用いるのが好ましい。
【００７２】
（Ｈ）滑剤の添加量は、（Ａ）〜（Ｃ）の樹脂成分の合計１００質量部に対し、好ましくは１〜１０質量部、より好ましくは１〜５質量部の範囲内である。上記の範囲内であると、十分な潤滑効果が得られる。
【００７３】
（Ｉ）成分である（Ｉ−１）酸化亜鉛およびイミダゾール系化合物の組み合わせ、または（Ｉ−２）硫化亜鉛は、耐熱性、耐長期加熱性を向上させるための添加剤として用いられる。（Ｉ−２）硫化亜鉛のみの添加、あるいは（Ｉ−１）酸化亜鉛とイミダゾール系化合物の併用のいずれを選択しても、同様の効果が得られる。
【００７４】
上記酸化亜鉛は、例えば、亜鉛鉱石にコークスなどの還元剤を加え、焼成して発生する亜鉛蒸気を空気で酸化する方法、硫酸亜鉛や塩化亜鉛を塩量に用いる方法で得られる。酸化亜鉛は特に製法は限定されず、いずれの方法で製造されたものでもよい。また硫化亜鉛についても、製法は既知の方法で製造されたものを用いることができる。酸化亜鉛および硫化亜鉛の平均粒径は、好ましくは３μｍ以下であり、より好ましくは１μｍ以下である。酸化亜鉛および硫化亜鉛は、平均粒径が小さくなると、樹脂との界面強度が向上し、分散性も向上する。
【００７５】
上記イミダゾール系化合物としてはメルカプトベンズイミダゾールが好ましい。メルカプトベンズイミダゾールとしては、２−メルカプトベンズイミダゾール、２−メルカプトメチルベンズイミダゾール、４−メルカプトメチルベンズイミダゾール、５−メルカプトメチルベンズイミダゾールなどや、これらの亜鉛塩などが挙げられる。融点が高く、混合中の昇華も少ないため高温で安定であることから、２−メルカプトベンズイミダゾールおよびその亜鉛塩が特に好ましい。
【００７６】
（Ｉ）成分は、（Ａ）〜（Ｃ）の樹脂成分の合計１００質量部に対し、（Ｉ−１）酸化亜鉛、イミダゾール系化合物をそれぞれ１〜１５質量部、あるいは（Ｉ−２）硫化亜鉛を１〜１５質量部添加することが好ましい。上記の範囲内であると、耐熱性、耐長期加熱性に優れるとともに、粒子が凝集し難く、分散性に優れる。
【００７７】
本発明に係る電線被覆材用組成物は、本発明の目的を阻害しない範囲で、種々の添加材を含んでもよい。添加材としては、例えば、無機フィラー、顔料、シリコーンオイルなどを例示することができる。
【００７８】
例えば無機フィラーと添加する場合、フィラーの添加により、樹脂の硬度を調製することが可能であり、融着性や耐加熱変形特性を向上させることが可能である。無機フィラーとしては、酸化マグネシウム、炭酸カルシウムなどを例示することができる。無機フィラーの添加量は、樹脂強度などの観点から、（Ａ）〜（Ｃ）の樹脂成分の合計１００質量部に対し、３０質量部以下であることが好ましい。
【００７９】
本発明に係る電線被覆材用組成物は、例えば、（Ａ）〜（Ｅ）の各成分、および、必要に応じて添加される各種添加成分を配合し、二軸押出混練機などを用いて混練することにより調製できるが、シラングラフトポリオレフィンと架橋触媒とを混合すると、大気中の水分により架橋反応が進行してしまう。保存時等の架橋反応や、その他の余剰反応を防止する観点から、電線を被覆する直前で各種成分を混合することが好ましい。このような方法としては、予めシラングラフトバッチ、難燃バッチ、架橋触媒バッチをそれぞれ調整し、ペレット化しておくことが好ましい。
【００８０】
シラングラフトバッチは、（Ａ）シラングラフトポリオレフィンを含むバッチである。難燃バッチは、（Ｂ）未変性ポリオレフィン、（Ｃ）変性ポリオレフィン、（Ｄ）難燃剤を含むバッチである。架橋触媒バッチは、（Ｅ）架橋触媒とバインダー樹脂を含むバッチである。（Ｆ）〜（Ｉ）の各成分、および、必要に応じて添加される各種添加成分は、本発明の目的を阻害しない範囲であれば、シラングラフトバッチ、難燃バッチ、架橋触媒バッチのいずれに含まれてもよい。
【００８１】
本発明に係る絶縁電線およびワイヤーハーネスについて説明する。
【００８２】
本発明に係る絶縁電線は、導体の外周が、上記の電線被覆材用組成物を架橋させてなる電線被覆材（単に被覆材ということもある）からなる絶縁層により被覆されている。絶縁電線の導体は、その導体径や導体の材質などは特に限定されるものではなく、絶縁電線の用途などに応じて適宜選択することができる。導体としては例えば、銅、銅合金、アルミニウム、アルミニウム合金などが挙げられる。電線の軽量化などの観点から、アルミニウムまたはアルミニウム合金であることが好ましい。電線被覆材の絶縁層は、単層であっても、２層以上の複数層であってもよい。
【００８３】
本発明の絶縁電線において、架橋後の被覆材の架橋度は、耐熱性の観点から、ゲル分率で５０％以上であることが好ましい。より好ましくは被覆材のゲル分率が６０％以上である。絶縁電線の被覆材のゲル分率は、一般的に架橋電線の架橋状態の指標として用いられている。被覆材のゲル分率は、例えば、ＪＡＳＯ  Ｄ６０８−９２に準拠して測定することができる。
【００８４】
本発明の絶縁電線を製造するには、上記シラングラフトバッチ、難燃バッチ、架橋触媒バッチの各バッチを、例えば、バンバリミキサー、加圧ニーダー、混練押出機、二軸押出機、ロールなどの通常の混練機を用いて加熱混練し、押出成形機などを用いて得られた組成物を導体の外周に押出被覆した後、架橋すればよい。
【００８５】
被覆材を架橋する方法としては、被覆電線の被覆層を水蒸気あるいは水にさらすことにより架橋することができる。このとき、常温〜９０℃の温度範囲内で、４８時間以内で行うことが好ましい。より好ましくは、５０〜８０℃の温度範囲内で、８〜２４時間である。
【００８６】
本発明のワイヤーハーネスは、上記の絶縁電線を有するものである。ワイヤーハーネスは、上記絶縁電線のみがひとまとまりに束ねられた単独電線束の形態、あるいは上記の絶縁電線と他の絶縁電線とが混在状態で束ねられた混在電線束の形態のいずれでもよい。電線束は、コルゲートチューブなどのワイヤーハーネス保護材や、粘着テープのような結束材などで束ねられてワイヤーハーネスとして構成される。
【００８７】
そして、本発明に係る絶縁電線は、自動車用、機器用、情報通信用、電力用、船舶用、航空機用など各種電線に利用することができる。特に自動車用電線として好適に利用できる。
【００８８】
自動車用電線は、国際規格であるＩＳＯ  ６７２２により、許容耐熱温度に応じてＡ〜Ｅまでのクラスに分類される。本発明の絶縁電線は上記の電線被覆材組成物から形成されたものであるから、耐熱性に優れ、高電圧がかかるバッテリーケーブルなどに最適であり、耐熱温度１２５℃のＣクラスや、１５０℃のＤクラスの特性を得ることが可能である。
【００８９】
以上、本発明の実施の形態について詳細に説明したが、本発明は上記実施の形態に何ら限定されるものではなく、本発明の要旨を逸脱しない範囲で種々の改変が可能である。
【実施例】
【００９０】
以下、本発明を実施例により詳細に説明するが、本発明は実施例により限定されるものではない。
【００９１】
［（Ａ）シラングラフトポリオレフィン］
シラングラフトポリオレフィン（シラングラフトＰＥ１〜３、シラングラフトＰＰ１）は、ベースポリオレフィンとして下記に示すポリオレフィン（ベースＰＥ１〜５、ベースＰＰ１）を用いて、ポリオレフィン１００質量部に対してビニルトリメトキシシラン（信越化学社製、「ＫＢＭ１００３」）１.５質量部、ジクミルパーオキサイド（日油社製、「パークミルＤ」）０．１５質量部をドライブレンドした材料を内径２５ｍｍの単軸押出混練機にて、１４０℃で混練して調製した。
【００９２】
上記のシラングラフトポリオレフィン１００質量部に対して、架橋触媒バッチ（三菱化学社製、「リンクロンＬＺ０１５Ｈ」）５質量部を加えた材料を東洋精機社製、「ラボプラストミル」を用いて２００℃×５分間混練し、得られた塊状体を２００℃×３分間圧縮プレス加工し、厚さ１ｍｍのシートを成形する。これを湿度９５％、６０℃の恒温恒湿槽で１２時間架橋させた後、常温で２４時間乾燥した。
得られた成形シートから０．１ｇ程度の試験体を採取し、秤量した。次いで、試験体を１２０℃のキシレン溶媒中に浸漬して２０時間後に取り出し、取り出した試験体を１００℃×６時間乾燥した後、乾燥後の試験体を秤量した。シラングラフトポリオレフィンの、キシレン浸漬前の質量に対するキシレン浸漬後の質量を百分率で表したものをゲル分率とし、表１に示す。
ゲル分率％＝（キシレン浸漬後の質量／キシレン浸漬前の質量）×１００
なお、触媒バッチ中に含まれる架橋触媒は、キシレン浸漬後も架橋物中に含まれるものとし、バインダー樹脂は、キシレン浸漬後に全量キシレン中に溶出したものとして、シラングラフトポリオレフィンのゲル分率を算出した。
【００９３】
シラングラフトポリオレフィンを構成するベースポリオレフィンは下記の樹脂を用いた。シラングラフト前のベースポリオレフィンの密度、融点、１９０℃×２．１６ｋｇ荷重におけるメルトフローレイト（ＭＦＲ）、曲げ弾性率、ショアＡ硬度、およびシラングラフト後のゲル分率を表１に示す。
・ベースＰＥ１：ダウエラストマー社製、「ＩＮＦＵＳＥ９１０７」
・ベースＰＥ２：ダウエラストマー社製、「ＩＮＦＵＳＥ９８０７」
・ベースＰＥ３：ダウエラストマー社製、「ＩＮＦＵＳＥ９５０７」
・ベースＰＥ４：ＶＬＤＰＥ試作品
・ベースＰＥ５：ダウエラストマー社製、「エンゲージ７４６７」
・ベースＰＰ１：日本ポリプロ社製、「ノバテックＥＣ９」
【００９４】
【表１】
2020181827.tif 000002
【００９５】
［（Ｂ）未変性ポリオレフィン］
未変性ポリオレフィン（未変性ＰＥ１〜４）は、下記の樹脂を用いた。各ポリオレフィンの密度を表２に示す。
・未変性ＰＥ１：ダウエラストマー社製、「エンゲージ７４６７」
・未変性ＰＥ２：ダウエラストマー社製、「エンゲージ７２５６」
・未変性ＰＥ３：ダウエラストマー社製、「ＩＮＦＵＳＥ９１０７」
・未変性ＰＥ４：日本ポリエチレン社製、「ノバテックＨＤＨＹ３３１」
・ＰＰエラストマー：日本ポリプロ社製、「ニューコンＮＡＲ６」
【００９６】
【表２】
2020181827.tif 000003
【００９７】
［（Ｃ）変性ポリオレフィン］
変性ポリオレフィン（変性ＰＥ１〜３、変性ＰＰ１）は、下記の樹脂を用いた。変性ＰＥ１〜３はポリエチレンをベースポリオレフィンとし、変性ＰＰ１はポリプロピレンをベースポリオレフィンとする。変性ポリオレフィン（変性ＰＥ１〜３、変性ＰＰ１）は、ベースポリオレフィンに対して、それぞれ、括弧内に示した化合物（無水マレイン酸、メタクリル酸グリシジル、メタクリル酸メチル）を反応させることにより対応する官能基を導入した樹脂である。なお、エステル基、酸無水物基等の一部は、加水分解によりカルボキシ基として存在する場合がある。
・変性ＰＥ１：三菱ケミカル社製、「モディックＡＰ５１２Ｐ」（無水マレイン酸変性）
・変性ＰＥ２：住友化学社製、「ボンドファーストＥ」（メタクリル酸グリシジル変性）
・変性ＰＥ３：住友化学社製、「アクリフトＷＨ１０２」（メタクリル酸メチル変性）
・変性ＰＰ１：三井化学社製、「アドマーＱＢ５５０」（無水マレイン酸変性）
【００９８】
上記以外の成分は、下記の通りである。
［（Ｄ）難燃剤］
・金属水酸化物１：協和化学社製、「キスマ５」（水酸化マグネシウム）
・金属水酸化物２：アルベマール社製、「グラニフィンＨ１０」（水酸化マグネシウム）
・金属水酸化物３：住友化学社製、「Ｃ３０５」（水酸化アルミニウム）
・臭素系難燃剤１：アルベマール社製、「ＳＡＹＴＥＸ８０１０」（エチレンビスペンタブロモベンゼン）
・臭素系難燃剤１：アルベマール社製、「ＳＡＹＴＥＸＢＴ−９３」（エチレンビステトラブロモフタルイミド）
・三酸化アンチモン：山中産業社製、ＭＳＷグレード
［（Ｅ）架橋触媒］
・架橋触媒バッチ：三菱化学社製、「リンクロンＬＺ０８２」
［（Ｆ）酸化防止剤］
・酸化防止剤１：Ｂａｓｆジャパン社製、「イルガノックス１０１０」
・酸化防止剤２：Ｂａｓｆジャパン社製、「イルガノックス３１１４」
［（Ｇ）金属不活性剤］
・金属不活性剤：ＡＤＥＫＡ社製、「ＣＤＡ−１」
［（Ｈ）滑剤］
・滑剤：日本油脂社製、「アルフローＰ１０」（エルカ酸アミド）
［（Ｉ）成分］
・酸化亜鉛：ハクスイテック社製
・イミダゾール化合物：川口化学社製、「アンテージＭＢ」（２−メルカプトベンゾイミダゾール）
・硫化亜鉛：Ｓａｃｈｔｌｅｂｅｎ  Ｃｈｅｍｉｅ  Ｇｍｂｈ社製、「ＳＡＣＨＴＯＬＩＴＨ  ＨＤ−Ｓ」
【００９９】
（シラングラフトバッチの調製）
シラングラフトポリオレフィンをペレット化したものをシラングラフトバッチとして用いた。
【０１００】
（架橋触媒バッチの調製）
予めペレットの状態で供給される三菱化学社製、「リンクロンＬＺ０８２」を架橋触媒バッチとして用いた。「リンクロンＬＺ０８２」は、バインダー樹脂であるポリエチレン（密度０．９１ｇ／ｃｍ３）９９質量部と、架橋触媒である錫化合物１質量部とを含有する。
【０１０１】
（難燃剤バッチの調製）
表３、４に示す成分のうち、シラングラフトポリオレフィンと架橋触媒およびバインダー樹脂を除く成分を二軸押出混練機に加え、２００℃で０．１〜２分程度加熱混練し、十分に分散させた後、ペレット化して、難燃剤バッチを調製した。
【０１０２】
（絶縁電線の作製）
表３、４に示す配合量比で調整した，シラングラフトバッチ、難燃剤バッチ、架橋触媒バッチを押出成形機のホッパーで混合し、押出成形機の温度を２００℃に設定して、押出加工を行った。押出加工は外径２．４ｍｍの導体上に、厚さ０．７ｍｍの絶縁体を押出被覆して被覆材を形成した（被覆外径３．６５ｍｍ）。その後、湿度９５％、６５℃の恒温恒湿槽で２４時間架橋処理を施して絶縁電線を作製した。
【０１０３】
得られた電線被覆材用組成物および絶縁電線について、耐融着性、ＩＳＯ難燃性、ゲル分率、ＩＳＯ長期加熱性、ＩＳＯ耐摩耗性、柔軟性、ＩＳＯ加熱変形性について試験を行い、評価した。評価結果を表４、５に示す。なお、各試験方法と評価基準については以下の通りである。
【０１０４】
（耐融着性）
上記の電線導体に絶縁体を押出被覆して被覆材を形成した架橋前の絶縁電線を、外径３０ｍｍ鉄製リールに３００ｍ分巻き取り、湿度９５％、６５℃の恒温恒湿槽で２４時間架橋処理を施した。架橋後の絶縁電線をプラスチックリールに巻き替え、電線同士が融着した際に現れる融着跡の有無を目視により確認した。融着跡が残っていなかったものを合格「○」、融着跡が残っていたものを不合格「×」とした。
【０１０５】
（ＩＳＯ難燃性）
ＩＳＯ  ６７２２に準拠し、架橋させた絶縁電線が、７０秒以内に消火するものを合格「○」、７０秒以内に消火しないものを不合格「×」とした。
【０１０６】
（ゲル分率）
ＪＡＳＯ  Ｄ６０８−９２に準拠して、ゲル分率を測定した。すなわち、架橋させた絶縁電線の被覆材から０．１ｇ程度の試料を採取し、秤量した。これを試験管に入れ、キシレン２０ｍｌを加えて、１２０℃の恒温油槽中で２４時間加熱する。その後、試料を取り出し、１００℃の乾燥機内で６時間乾燥後、常温になるまで放冷し、秤量した。試験前の質量に対する試験後の質量を百分率で表したものをゲル分率とした。ゲル分率５０％以上のものを合格「○」、６０％以上をより優れる「◎」、ゲル分率５０％未満のものを不合格「×」とした。
【０１０７】
（ＩＳＯ長期加熱性）
ＩＳＯ  ６７２２に準拠し、架橋させた絶縁電線を１２５℃または１５０℃の恒温槽に３０００時間放置した後、１ｋＶ、１分の耐電圧試験を行った。１２５℃の恒温槽に放置後の耐電圧試験において、絶縁破壊しなかったものを合格「○」、絶縁破壊したものを不合格「×」、さらに、１５０℃の恒温槽に放置後の耐電圧試験においても絶縁破壊しなかったものをより優れる「◎」とした。
【０１０８】
（ＩＳＯ耐摩耗性）
ＩＳＯ  ６７２２に準拠し、架橋させた絶縁電線に対して、外径０．４５ｍｍの鉄線を荷重７Ｎで押し当て、５５回／分の速さで往復動させ、鉄線と導体である銅が導通するまでの回数を測定した。７００回以上を合格「○」、１０００回以上をより優れる「◎」、７００回未満を不合格「×」とした。
【０１０９】
（柔軟性）
ＪＩＳ  Ｋ７１７１を参考にし、ｓｈｉｍａｄｚｕ製オートグラフＡＧ−０１を用いて３点曲げ柔軟性の評価を行った。すなわち、架橋させた絶縁電線を１００ｍｍの長さに切り取り、３本を横一列に並べ先端をポリ塩化ビニルテープで固定して試験片とした。支柱間５０ｍｍの治具上にセットした試験片に対して、支柱間の中心を、１ｍｍ／分の速度で上方から押し込み、最大荷重を測定した。
最大荷重が３Ｎ以下の場合を合格「○」とし、最大荷重が２Ｎ以下の場合を良好「◎」とし、最大荷重が３Ｎを超える場合を不合格「×」とした。
【０１１０】
（ＩＳＯ加熱変形性）
ＩＳＯ  ６７２２に準拠し、架橋させた絶縁電線に対して、先端が０．７ｍｍ幅のブレードを荷重１９０ｇで押し当て、１５０℃の恒温槽に４時間放置した後、絶縁電線を１％食塩水中で１ｋＶ、１分の耐電圧試験を行った。絶縁破断しなかったものを合格「○」、絶縁破断したものを不合格「×」とした。また、合格の場合、上記恒温槽に入れる前の絶縁被覆の同方向累計厚み（例えば、片側０．７ｍｍの場合は、０．７×２＝１．４ｍｍとなる）に対する、恒温槽から取り出した後の厚みの割合を残率として、残率が７５％以上のものをより優れる「◎」とした。
【０１１１】
【表３】
2020181827.tif 000004
【０１１２】
【表４】
2020181827.tif 000005
【０１１３】
表３、４より、比較例１、２、５は、シラングラフトポリオレフィンを構成するポリオレフィンの融点が８０℃未満であるため、架橋時に電線同士が融着した。比較例３は、シラングラフトポリオレフィンを構成するポリオレフィンの密度が０．８９０ｇ／ｃｍ３よりも大きいため、ゲル分率が低く、柔軟性に劣る。比較例４は未変性ポリオレフィンの密度が０．９５０ｇ／ｃｍ３よりも大きいため、柔軟性に劣る。比較例５は、難燃剤を含まないため、難燃性に劣り、また、無機成分の含容量が少なくなることから、耐摩耗性にも劣る。比較例６は、架橋触媒を含まないため、架橋されない。
一方、本発明の構成を満足する実施例によれば、柔軟性に優れるとともに、耐融着性に優れ、耐加熱変形性にも優れる。また、（Ｉ）成分を添加した実施例４、５は、（Ｉ）成分を添加しないものに比べ、耐長期加熱性に優れる。